(57)【要約】【課題】映写環境に影響されずに、明瞭な画像を得ることができるだけでなく、画像のコントラストを向上させることにより鮮明な画像も得ることができる投影用スクリーンおよびその製造方法を提供する。【解決手段】光学薄膜１２の上に迷光吸収層１３が形成されている。この迷光吸収層１３では、三原色波長域光および不可視波長領域の光が透過すると共に、三原色波長領域光の波長領域の近傍の迷光が吸収されるので、光学薄膜１２にはスペクトルの鋭い三原色波長域光が入射する。光学薄膜１２では、このスペクトルの鋭い三原色波長領域光のみが反射され、それ以外の波長領域の光は基板１１に吸収される。これにより投影用スクリーン１０に形成される画像のコントラストが高められる。【選択図】　　　　図１
2004038003.tif 000002
【特許請求の範囲】
【請求項１】
基板と、
前記基板の上に形成されると共に、特定の波長領域の光に対して高反射特性を有し、前記波長領域以外の少なくとも可視波長領域の光に対して高透過特性を有する光学薄膜と、
前記光学薄膜の上に形成されると共に、前記波長領域の光に対する前記光学薄膜の反射特性を向上させる機能を有する光機能層と
を備えたことを特徴とする投影用スクリーン。
【請求項２】
前記光機能層は、前記波長領域の近傍の迷光に対して高吸収特性を有し、少なくとも前記波長領域の光に対して高透過特性を有する迷光吸収層である
ことを特徴とする請求項１記載の投影用スクリーン。
【請求項３】
前記迷光吸収層は、高い屈折率を有する高屈折率膜と、前記高屈折率膜よりも低い屈折率を有する低屈折率膜とが交互に積層された誘電体多層膜である
ことを特徴とする請求項２記載の投影用スクリーン。
【請求項４】
前記誘電体多層膜の各膜の厚さはマトリクス法に基づいたシミュレーションにより設計されている
ことを特徴とする請求項３記載の投影用スクリーン。
【請求項５】
前記光機能層は、シアン、マゼンタおよびイエローの各色のドットが面内方向に配列された光選択補助層である
ことを特徴とする請求項１記載の投影用スクリーン。
【請求項６】
前記光学薄膜は、高い屈折率を有する高屈折率膜と、前記高屈折率膜より低い屈折率を有する低屈折率膜とが交互に積層された誘電体多層膜であり、前記誘電体多層膜のそれぞれの膜の厚さが８０ｎｍ以上２００ｎｍ以下である
ことを特徴とする請求項１記載の投影用スクリーン。
【請求項７】
前記高屈折率膜がＮｂ２　Ｏ５　、ＴｉＯ２　またはＴａ２　Ｏ５　からなる
ことを特徴とする請求項６記載の投影用スクリーン。
【請求項８】
前記低屈折率膜がＳｉＯ２　またはＭｇＦ２　からなる
ことを特徴とする請求項７記載の投影用スクリーン。
【請求項９】
前記光学薄膜を透過した透過光が吸収される光吸収層を備えた
ことを特徴とする請求項１記載の投影用スクリーン。
【請求項１０】
前記光吸収層は黒色塗料を含む
ことを特徴とする請求項９記載の投影用スクリーン。
【請求項１１】
前記光吸収層を前記基板が兼ねている
ことを特徴とする請求項１０記載の投影用スクリーン。
【請求項１２】
前記基板は高分子材料からなる
ことを特徴とする請求項１１記載の投影用スクリーン。
【請求項１３】
前記高分子材料は、ポリカーボネイト、ポリエチレンテレフタレート、ポリエチレンナフタレート、ポリエーテルサルフォン、またはポリオレフィンである
ことを特徴とする請求項１２記載の投影用スクリーン。
【請求項１４】
前記波長領域は、赤色光の波長領域、緑色光の波長領域および青色光の波長領域を含む
ことを特徴とする請求項１記載の投影用スクリーン。
【請求項１５】
基板の上に、特定の波長領域の光に対して高反射特性を有し、前記波長領域以外の少なくとも可視波長領域の光に対して高透過特性を有する光学薄膜を形成する工程と、
前記光学薄膜の上に、前記波長領域の光に対する前記光学薄膜の反射特性を向上させる機能を有する光機能層を形成する工程と
を含むことを特徴とする投影用スクリーンの製造方法。
【請求項１６】
前記光機能層を、前記波長領域の近傍の迷光に対して高吸収特性を有し、少なくとも前記波長領域の光に対して高透過特性を有する迷光吸収層とする
ことを特徴とする請求項１５記載の投影用スクリーンの製造方法。
【請求項１７】
前記迷光吸収層を、高い屈折率を有する高屈折率膜と、前記高屈折率膜より低い屈折率を有する低屈折率膜とを交互に積層させた誘電体多層膜とする
ことを特徴とする請求項１６記載の投影用スクリーンの製造方法。
【請求項１８】
前記誘電体多層膜の各膜の厚さをマトリクス法に基づいたシミュレーションにより設計する
ことを特徴とする請求項１７記載の投影用スクリーンの製造方法。
【請求項１９】
前記光機能層を、シアン、マゼンタおよびイエローの各色のドットを面内方向に配列させた光選択補助層とする
ことを特徴とする請求項１５記載の投影用スクリーンの製造方法。
【請求項２０】
前記光学薄膜を、高い屈折率を有する高屈折率膜と、前記高屈折率膜よりも低い屈折率を有する低屈折率膜とを交互に積層させた誘電体多層膜とし、前記誘電体多層膜のそれぞれの膜の厚さを８０ｎｍ以上２００ｎｍ以下とする
ことを特徴とする請求項１５記載の投影用スクリーンの製造方法。
【請求項２１】
前記高屈折率膜をＮｂ２　Ｏ５　、ＴｉＯ２　またはＴａ２　Ｏ５　により形成する
ことを特徴とする請求項２０記載の投影用スクリーンの製造方法。
【請求項２２】
前記低屈折率膜をＳｉＯ２　またはＭｇＦ２　により形成する
ことを特徴とする請求項２１記載の投影用スクリーンの製造方法。
【請求項２３】
前記光学薄膜を透過した透過光を吸収する光吸収層を形成する工程を含む
ことを特徴とする請求項１５記載の投影用スクリーンの製造方法。
【請求項２４】
前記光吸収層は黒色塗料を含む
ことを特徴とする請求項２３記載の投影用スクリーンの製造方法。
【請求項２５】
前記光吸収層を前記基板が兼ねる
ことを特徴とする請求項２４記載の投影用スクリーンの製造方法。
【請求項２６】
前記基板を高分子材料により形成する
ことを特徴とする請求項２５記載の投影用スクリーンの製造方法。
【請求項２７】
前記高分子材料を、ポリカーボネイト、ポリエチレンテレフタレート、ポリエチレンナフタレート、ポリエーテルサルフォンまたはポリオレフィンとする
ことを特徴とする請求項２６記載の投影用スクリーンの製造方法。
【請求項２８】
前記波長領域は、赤色光の波長領域、緑色光の波長領域および青色光の波長領域を含む
ことを特徴とする請求項１５記載の投影用スクリーンの製造方法。
【発明の詳細な説明】
【０００１】
【発明の属する技術分野】
本発明は、光源からの光を受けて画像を表示する投影用スクリーンおよびその製造方法に係り、特に反射方式の投影用スクリーンおよびその製造方法に関する。
【０００２】
【従来の技術】
近年、会議等では発表者が資料を提示する手段としてオーバーヘッドプロジェクタやスライドプロジェクタが広く用いられ、一般家庭ではビデオプロジェクタや動画フィルムプロジェクタが普及しつつある。これらプロジェクタ装置では、光源から出力された光がライトバルブ（Ｌｉｇｈｔ　Ｖａｌｖｅ　）により空間的に変調されて画像光とされ、この画像光がレンズ等の照明光学系を通じて投影用スクリーン上に投影される。
【０００３】
この種のプロジェクタ装置にはカラー画像を表示させることができるものがあり、光源として光の三原色である赤色（Ｒｅｄ　＝Ｒ），緑色（Ｇｒｅｅｎ　＝Ｇ），青色（Ｂｌｕｅ＝Ｂ）を含んだ白色光を発するランプが用いられ、ライトバルブとしては透過型の液晶パネルが用いられている。このプロジェクタ装置では、光源から出射された白色光が、照明光学系によって赤色光、緑色光および青色光の各色の光線に分離され、これら光線が所定の光路に収束される。これらの光束が液晶パネルにより画像信号に応じて空間的に変調される。変調された光束が光合成部によってカラー画像光として合成され、この合成されたカラー画像光が投影レンズにより投影用スクリーンに拡大投射される。
【０００４】
また、最近、カラー画像を表示させることができるプロジェクタ装置として、光源に狭帯域三原色光源、例えば三原色の各色の狭帯域光を発するレーザ発振器を用い、ライトバルブに回折格子型のライトバルブ（ＧＬＶ：Ｇｒａｔｉｎｇ　Ｌｉｇｈｔ　Ｖａｌｖｅ　）を用いた装置が開発されている。このプロジェクタ装置では、レーザ発振器により出射された各色の光束が画像信号に応じてＧＬＶにより空間的に変調される。このように変調された光束は前述したプロジェクタ装置と同様に、光合成部によってカラー画像光として合成され、この合成されたカラー画像光が投影レンズにより投影用スクリーンに拡大投射される。
【０００５】
【発明が解決しようとする課題】
ところで、プロジェクタ装置に用いられる投影用スクリーンは、その背面側から投影光を照射して前面側から見る透過方式と、前面側から投影光を照射しその反射した光を前面側から見る反射方式とに分けられる。いずれの方式においても、視認性の良好なスクリーンを実現するために、明るくて、かつ、コントラストの高い画像を得ることが望まれている。
【０００６】
しかし、反射方式の投影用スクリーンを用いたフロント式のプロジェクタ装置は、自発光型ディスプレイやリアプロジェクタ装置とは異なり、例えばＮＤフィルタを用いて外光の映り込みを低減することができず、特に映写環境が明るい場合には、投影用スクリーン上における明暗のコントラストを高くすることが困難であるという問題があった。
【０００７】
このような問題を解決するために、図７に示したように、いわゆる帯域フィルタとしての機能を有する光学薄膜１１２が形成された投影用スクリーン１００が提案されている（特願２００２−０７０７９９号）。この投影用スクリーン１００は、光吸収層としての機能を有する基板１１１を備え、この基板１１１の上には光学薄膜１１２が形成されている。この光学薄膜１１２は、特定波長帯の光に対して高反射特性を有すると共に、少なくともこの特定波長域光以外の可視波長域光に対して高透過特性を有する誘電体多層膜である。この誘電体多層膜の各膜厚はマトリクス法に基づいたシミュレーションにより設計されている。光学薄膜１１２の上には、光学薄膜１１２で反射された特定波長帯の光を散乱するための光拡散層１１３が形成されている。
【０００８】
このような構成を有する投影用スクリーン１００では、プロジェクタ装置から照射された光のうち特定波長帯の光が光学薄膜１１２で反射され、この反射された光が光拡散層１１３で散乱されて画像が形成される。他方、プロジェクタ装置から照射された光のうち特定波長帯以外の光は光学薄膜１１２を透過し、基板１１１に吸収される。このように投影用スクリーン１００は、光学薄膜１１２が帯域フィルタとして機能することにより明暗のコントラストを高めることができるので、映写環境が明るい場合でも明瞭な画像を得ることができる。
【０００９】
しかしながら、投影用スクリーン１００では、光学薄膜１１２において特定波長帯以外の光が若干反射し、この特定波長帯以外の波長領域の反射光が光拡散層１１３で散乱されることによって、特定波長帯以外の波長領域、特に特定波長帯近傍の領域の迷光が画像に混入するために、コントラストが低下し、鮮明な画像を得ることができなかった。
【００１０】
本発明はかかる問題点に鑑みてなされたもので、その目的は、特定の波長領域以外の光、特に特定の波長領域の近傍の迷光が画像に混入することを防止することにより画像のコントラストを高めて、映写環境に影響されず、明瞭な画像を得ることが可能となるだけでなく、鮮明な画像も得ることができる投影用スクリーンおよびその製造方法を提供することにある。
【００１１】
【課題を解決するための手段】
本発明による投影用スクリーンは、基板と、基板の上に形成されると共に、特定の波長領域の光に対して高反射特性を有し、前記波長領域以外の少なくとも可視波長領域の光に対して高透過特性を有する光学薄膜と、光学薄膜の上に形成されると共に、前記波長領域の光に対する光学薄膜の反射特性を向上させる機能を有する光機能層とを備えたものである。
【００１２】
本発明による投影用スクリーンの製造方法は、基板の上に、特定の波長領域の光に対して高反射特性を有し、前記波長領域以外の少なくとも可視波長領域の光に対して高透過特性を有する光学薄膜を形成する工程と、光学薄膜の上に、前記波長領域の光に対する光学薄膜の反射特性を向上させる機能を有する光機能層を形成する工程とを含むものである。
【００１３】
本発明による投影用スクリーンまたはその製造方法では、光学薄膜の上に光機能層が形成され、この光機能層により特定の波長領域の光に対する光学薄膜の反射特性が向上するので、特定の波長領域以外の光、特に特定の波長領域の近傍の迷光が光学薄膜で反射することが防止され、これによってスペクトルの鋭い特定の波長領域の光により画像が形成される。
【００１４】
【発明の実施の形態】
以下、本発明の実施の形態について、図面を参照して詳細に説明する。
【００１５】
図１は、本発明の一実施の形態に係る投影用スクリーン１０の一部の断面構成を表すものである。この投影用スクリーン１０はいわゆる反射方式のスクリーンである。投影用スクリーン１０は基板１１を備えている。基板１１の上には、いわゆる帯域フィルタとしての機能を有する光学薄膜１２が形成されている。この光学薄膜１２の上には迷光吸収層１３が形成されている。この迷光吸収層１３は、光学薄膜１２の帯域フィルタとしての機能を向上させるものである。これについては後述する。迷光吸収層１３の上には、光拡散層１４および保護膜１５が順次形成されている。
【００１６】
基板１１は、例えば黒色塗料等を含んだ高分子材料から構成されている。高分子材料としては、例えばポリカーボネイト（ＰＣ）、ポリエチレンテレフタレート（ＰＥＴ）、ポリエチレンナフタレート（ＰＥＮ）、ポリエーテルサルフォン（ＰＥＳ）、ポリオレフィン（ＰＯ）が挙げられる。この基板１１は黒色塗料を含み黒色となっているので、光学薄膜１２を透過した光を吸収する光吸収層としての機能を有しており、これによってスクリーンの黒レベルが高められ明暗のコントラストが向上する。
【００１７】
光学薄膜１２は、高い屈折率を有する誘電体材料からなる高屈折率膜１２Ｈと、この高屈折率膜１２Ｈよりも低い屈折率を有する誘電体材料からなる低屈折率膜１２Ｌとが交互に積層された誘電体多層膜であり、この誘電体多層膜の各膜の厚さは例えば８０ｎｍ以上２００ｎｍ以下である。高屈折率膜１２Ｈの誘電体材料としては例えば五酸化ニオブ（Ｎｂ２　Ｏ５　）、二酸化チタン（ＴｉＯ２　）あるいは五酸化タンタル（Ｔａ２　Ｏ５　）、低屈折率膜１２Ｌの誘電体材料としては例えば二酸化シリコン（ＳｉＯ２　）あるいはフッ化マグネシウム（ＭｇＦ２　）が挙げられる。
【００１８】
光学薄膜１２の各膜厚は、マトリクス法に基づいたシミュレーションによって、例えば赤色、緑色および青色の各色の波長領域の光からなる三原色波長域光に対して高反射特性を有すると共に、この三原色波長域光の波長領域以外の少なくとも可視波長域の光に対して高透過特性を有するように設計されている。具体的には、光学薄膜１２は、波長が６３０ｎｍ程度である赤色光、波長が５４０ｎｍ程度である緑色光、および波長が４６０ｎｍ程度である青色光のそれぞれに対して高反射特性を有し、それ以外の可視波長域の光に対して高透過特性を有するものとなっている（図２）。
【００１９】
迷光吸収層１３は、高い屈折率を有する誘電体材料からなる高屈折率膜１３Ｈと、この高屈折率膜１３Ｈよりも低い屈折率を有する誘電体材料からなる低屈折率膜１３Ｌとが交互に積層された誘電体多層膜である。この誘電体多層膜の各膜厚は、マトリクス法に基づいたシミュレーションによって、三原色波長域光の波長領域の近傍の迷光に対して高吸収特性を有し、少なくとも三原色波長域光に対して高透過特性を有するように設計されている。具体的には、迷光吸収層１３は、少なくとも波長が６３０ｎｍ程度である赤色光、波長が５４０ｎｍ程度である緑色光、および波長が４６０ｎｍ程度である青色光のそれぞれの波長領域の近傍の迷光に対して高吸収特性を有し、少なくとも三原色波長域光に対して高透過特性を有するものとなっている（図３）。
【００２０】
このように構成される迷光吸収層１３により、三原色波長域光の波長領域の近傍の迷光が吸収されるので、この迷光吸収層１３を透過し光学反射膜１２で入射する光は、図４に示したように、三原色波長域光のスペクトルが鋭くなる。
【００２１】
光拡散層１４は、例えば直径が数μｍ〜数ｍｍ程度の球状の複数のビーズが等間隔に配列されたものであり、これらのビーズは例えばガラスや高分子材料等の透明な材料からなる。この光拡散層１４では、迷光吸収層１３を透過した三原色波長域光が散乱される。これによって、視野角が大きくなり良い視野特性が得られる。なお、ビーズの配列は等間隔でなくてもよい。保護膜１５は、光学薄膜１２、光吸収層１３および光拡散層１４を保護するためのものである。
【００２２】
次に、このような構成を有する投影用スクリーン１０の製造方法について説明する。まず、黒色塗料を含ませた高分子材料からなる基板１１を用意する。次に、例えばスパッタリング法によって、基板１１の上に光学薄膜１２を形成する。この光学薄膜１２は誘電体多層膜とし、この誘電体多層膜を高屈折率膜１２Ｈと、この高屈折率膜１２Ｈより低い屈折率を有する低屈折率膜１２Ｌとを交互に積層したものとする。このような光学薄膜１２の各膜厚は、マトリクス法に基づいたシミュレーションによって、この光学薄膜１２が三原色波長域光に対して高反射特性を有すると共に、この三原色波長域光の波長領域以外の少なくとも可視波長域の光に対して高透過特性を有するように設計する。
【００２３】
続いて、光学薄膜１２の上に、例えばスパッタリング法によって迷光吸収層１３を形成する。この迷光吸収層１３は誘電体多層膜とし、この誘電体多層膜は、高屈折率膜１３Ｈと、この高屈折率膜１３Ｈより低い屈折率を有する低屈折率膜１３Ｌとを交互に積層したものとする。このような迷光吸収層１３の各膜厚は、マトリクス法に基づいたシミュレーションによって、この迷光吸収層１３が三原色波長域光の波長領域の近傍の迷光に対して高吸収特性を有し、少なくとも三原色波長域光に対して高透過特性を有するように設計する。最後に、迷光吸収層１３の上に光拡散層１４および保護膜１５を順次形成することによって、図１に示した投影用スクリーン１０が完成する。
【００２４】
ここで、光学薄膜１２および迷光吸収層１３を設計するときに用いるマトリクス法に基づいたシミュレーションの概要について説明する。このシミュレーションでは、例えば基板の上に形成された誘電体多層膜をモデルとして用いる。この誘電体多層膜のモデルにおいて、誘電体多層膜の表面に光源から或る角度で所定の光が入射すると仮定すると、誘電体多層膜の各膜の境界で多重反射が生じるが、このように多重反射した光は、光源の波長や誘電体多層膜の各膜の厚さおよび屈折率に依存して互いに干渉し合う。
【００２５】
このような誘電体多層膜のモデルにマトリクス法を適用する。具体的には、光の波長や、基板の厚さおよび屈折率、誘電体多層膜の各膜の厚さおよび屈折率、誘電体多層膜の表面への入射光の角度などをパラメータとして用い、マクスウェル方程式やスネルの法則などの光学法則が誘電体多層膜の各膜での境界条件を満足するようにマトリクス演算を行う。これによって、所定の光に対する誘電体多層膜の透過率および反射率等の光学特性が求められ、誘電体多層膜の設計を行うことができる。
【００２６】
このような構成を有する投影用スクリーン１０は、例えばフロント式のプロジェクタ装置２０のスクリーンとして用いられる。図５は、このプロジェクタ装置２０の概略構成を表すものである。プロジェクタ装置２０は、光源として三原色の各色の波長領域からなる三原色狭帯域光を出射するレーザ発振器２１を備えている。レーザ発振器２１は、例えば波長が６４２ｎｍである赤色光を出射するレーザ発振器２１Ｒ、波長が５３２ｎｍである緑色光を出射するレーザ発振器２１Ｇ、波長が４５７ｎｍである青色光を出射するレーザ発振器２１Ｂから構成されている。
【００２７】
また、プロジェクタ装置２０は、レーザ発振器２１から出射された光を画像光として投影用スクリーン１０に導くための照明光学系として、コリメータレンズ２２、シリンドリカルレンズ２３、ＧＬＶ２４、体積型ホログラム素子２５、ガルバノミラー２６および投影レンズ２７を備えている。コリメータレンズ２２は、赤色光用のコリメータレンズ２２Ｒ、緑色光用のコリメータレンズ２２Ｇ、および、青色光用のコリメータレンズ２２Ｂから構成される。ＧＬＶ２４は、赤色光用のリボン列２４Ｒ、緑色光用のリボン列２４Ｇ、および青色光用のリボン列２４Ｂを備えている。体積型ホログラム素子２５は、第１体積型ホログラム素子２５ａおよび第２体積型ホログラム素子２５ｂから構成されている。
【００２８】
なお、プロジェクタ装置２０では、レーザ発振器２１Ｒから出射された赤色光、レーザ発振器２１Ｇから出射された緑色光、レーザ発振器２１Ｂから出射された青色光のそれぞれが、コリメータレンズ２２では各色用のコリメータレンズ２２Ｒ，２２Ｇ，２２Ｂに入射するように、ＧＬＶ２４では各色用のリボン列２４Ｒ，２４Ｇ，２４Ｂに入射するようにこれらの構成要素が配置されている。
【００２９】
このような構成を有するプロジェクタ装置２０では、レーザ発振器２１から出射された赤色光、緑色光および青色光の各光は、コリメータレンズ２２を透過することにより平行光となる。このコリメータレンズ２２により平行光となった三原色波長域光は、シリンドリカルレンズ２３の作用によりＧＬＶ２４に集光される。これら集光した三原色波長域光は、ＧＬＶ２４の各リボン列が画像信号に応じて独立に駆動されることによって空間的に変調される。
【００３０】
ＧＬＶ２４の作用により変調された三原色波長域光は、シリンドリカルレンズ２３の作用により体積型ホログラム素子２５に集光される。この体積型ホログラム素子２５では、第１体積型ホログラム素子２５ａにより赤色光が回折され、第２体積型ホログラム素子２５ｂにより青色光および赤色光が同じ方向に回折される。また、第１体積型ホログラム素子２５ａおよび第２体積型ホログラム素子２５ｂでは、緑色光が回折されずに直進して透過し、赤色光と同じ方向に出射される。このようにして体積型ホログラム素子２５の作用により、赤色光、緑色光および青色光の各色の光が合成されて、同じ方向に出射される。同じ方向に合波された三原色波長域光は、ガルバノミラー２６により所定の方向に走査され、投影レンズ２７を介して投影用スクリーン１０の前面に投射される。
【００３１】
投影用スクリーン１０では、プロジェクタ装置２０から投射された三原色波長域光とともに外光が、保護膜１５および光拡散層１４を通過し、迷光吸収層１３に入射する。この迷光吸収層１３は、図３に示したような光学特性を有するので、この迷光吸収層１３により三原色波長域光の波長領域の近傍の迷光が吸収されると共に、三原色波長域光および不可視波長域の光が透過する。これにより光学薄膜１２に入射する三原色波長域光のスペクトルが鋭くなる。
【００３２】
この迷光吸収層１３を透過した三原色波長域光および不可視波長域の光は、光学薄膜１２に入射する。この光学薄膜１２では、図２に示したような反射特性を有するので三原色波長域光のみが反射し、その他の光は基板１１に吸収される。すなわち、光学薄膜１２ではスペクトルが鋭い三原色波長域光のみが反射されることにより、それ以外の波長領域の光のスペクトルが大きく減少する（図４）。このように光学薄膜１２で反射した三原色波長域光は、迷光吸収層１３を透過し、光拡散層１４に入射する。この光拡散層１４では、迷光吸収層１３を透過した三原色波長域光が散乱され、スクリーンの前面に画像が形成される。
【００３３】
以上のようにして、プロジェクタ装置２０から投射される三原色波長域光とともに外光がスクリーンに入射しても、外光に起因した画像のコントラストの低下および外光の映り込みが防止されることにより明瞭な画像が得られる。特に、迷光吸収層１３により三原色波長域光の波長領域の近傍の迷光が吸収され、三原色波長域光に対する光学薄膜１２の反射特性が高められることから、スペクトルの鋭い三原色波長域光により画像が形成されるので、明瞭でかつ鮮明な画像が得られる。
【００３４】
このように本実施の形態では、光学薄膜１２の上に迷光吸収層１３が形成され、この迷光吸収層１３により、三原色波長域光の波長領域の近傍の迷光が吸収されるので、光学薄膜１２に入射する三原色波長域光のスペクトルが鋭くなる。このスペクトルが鋭い三原色波長域光のみが光学薄膜１２で反射し、この三原色波長域光のみからなる反射光により画像が形成されることから、映写環境の明るさに影響されず、明瞭な画像を得ることができるだけでなく鮮明な画像も得ることができる。
【００３５】
〔変形例〕
上記実施の形態では、光学薄膜１２の上に迷光吸収層１３を形成するようにしたが、図６に示したように、光選択補助層３１を形成するようにしてもよい。この光選択補助層３１は、減法混色の三原色であるシアン（Ｃ）、マゼンタ（Ｍ）およびイエロー（Ｙ）の各色のドットが面内方向に配列されたものである。これらのドットは、例えば透過型染料の染料材料を用いて印刷法等により、所定の形状、大きさ、密度、配列で形成される。具体的には、ドットは、大きさが１０μｍ〜数ｍｍであり、シアン、マゼンタ、イエローの順で規則的に配列される。
【００３６】
このような光選択補助層３１を備えた投影用スクリーン３０を上記実施の形態で用いたプロジェクタ装置２０に適用する。プロジェクタ装置２０から光の三原色（Ｒ，Ｇ，Ｂ）波長域光を照射すると、光選択補助層３１において、シアンのドットでは緑色光および青色光が反射され赤色光が透過し、マゼンタのドットでは赤色光および青色光が反射され緑色光が透過し、イエローのドットでは赤色光と緑色光が反射され青色光が透過する。このとき、光選択補助層３１では光の三原色波長域光以外の波長領域の光は透過する。このように各色のドットに対応する領域のそれぞれで、光の三原色波長域光のみが選択的に反射されることにより、特に光の三原色波長域光の波長領域の近傍の迷光が光学薄膜１２で反射することが防止されるので、光選択補助層３１を透過した三原色波長域光のスペクトルは鋭くなる。
【００３７】
この光選択補助層３１を透過したスペクトルの鋭い三原色波長域光およびその他の波長領域の光が光学薄膜１２に入射する。この光学薄膜１２では三原色波長域光のみが反射され、その他の光は基板１１に吸収される。光学薄膜１２で反射された三原色波長域光は、光選択補助層３１を透過し、光拡散層１４に入射する。この光拡散層１４では、光選択補助層３１を透過した三原色波長域光が散乱され、スクリーンの前面に画像が形成される。
【００３８】
このように本変形例では、光学薄膜１２の上に光選択補助層３１が形成され、この光選択補助層３１を減法混色の三原色であるシアン、マゼンタおよびイエローの各色のドットが面内方向に配列された構成としたので、各色のドットに対応する領域のそれぞれで、光の三原色波長域光のみが選択的に反射されることにより、特に光の三原色波長域光の波長領域の近傍の迷光が光学薄膜１２にて反射されることが防止される。これによって光学薄膜１２に入射する三原色波長域光のスペクトルが鋭くなる。このスペクトルが鋭い三原色波長域光のみが光学薄膜１２で反射されるので、この光の三原色波長域光のみからなる反射光により画像が形成されるので、映写環境の明るさに影響されず、明瞭な画像を得ることができるだけでなく鮮明な画像も得ることができる。
【００３９】
以上、実施の形態を挙げて本発明を説明したが、本発明は上記実施の形態に限定されるものではなく、種々変形が可能である。例えば、上記実施の形態では光学薄膜１２の上に迷光吸収層１３を形成するようにしたが、この迷光吸収層１３の上または下に、上記変形例で用いた光選択補助層３１を形成するようにしてもよい。また、上記実施の形態では、高分子材料に黒色塗料を含ませることにより基板１１を黒色として三原色波長域光以外の光を吸収させるようにしたが、例えば基板１１の裏側に別途黒色塗料からなる光吸収層を形成し、この光吸収層により三原色波長域光以外の光を吸収させるようにしてもよい。
【００４０】
【発明の効果】
以上説明したように本発明の投影用スクリーンおよびその製造方法によれば、光学薄膜の上に光機能層を形成し、この光機能層により特定の波長領域の光に対する光学薄膜の反射特性を向上させるようにしたので、特定の波長領域以外の光、特に特定の波長領域の近傍の迷光が光学薄膜で反射することが防止され、映写環境が明るい場合でも、特定の波長領域の光のスペクトルが鋭くなり、この波長領域の光により画像を形成することが可能となる。よって、画像のコントラストが高められ、映写環境に影響されずに、明瞭な画像を得ることができると共に、鮮明な画像を得ることが可能となる。
【図面の簡単な説明】
【図１】本発明の一実施の形態に係る投影用スクリーンの概略構成図である。
【図２】図１に示した投影用スクリーンを構成する光学薄膜の光学特性を表すものである。
【図３】図１に示した投影用スクリーンを構成する迷光吸収層の光学特性を表すものである。
【図４】図１に示した投影用スクリーンの光学特性を表すものである。
【図５】図１に示した投影用スクリーンを用いたプロジェクタ装置の概略構成図である。
【図６】投影用スクリーンの変形例の概略構成図である。
【図７】投影用スクリーンの比較例の概略構成図である。
【符号の説明】
１０，３０・・・　投影用スクリーン、１１・・・　基板、１２・・・　光学薄膜、１２Ｈ，１３Ｈ・・・　高屈折率膜、１２Ｌ，１３Ｌ・・・　低屈折率膜、１３・・・　迷光吸収層、１４・・・　光拡散層、１５・・・　保護膜、２０・・・　プロジェクタ装置、２１，２１Ｒ，２１Ｇ，２１Ｂ・・・　レーザ発振器、２２，２２Ｒ，２２Ｇ，２２Ｂ・・・　コリメータレンズ、２３・・・　シリンドリカルレンズ、２４・・・　ＧＬＶ、２４Ｒ，２４Ｇ，２４Ｂ・・・　リボン列、２５・・・　体積型ホログラム素子、２５ａ・・・　第１体積型ホログラム素子、２５ｂ・・・　第２体積型ホログラム素子、２６・・・　ガルバノミラー、２７・・・　投影レンズ、３１・・・　光選択補助層
【図１】
2004038003.tif 000003
【図２】
2004038003.tif 000004
【図３】
2004038003.tif 000005
【図４】
2004038003.tif 000006
【図５】
2004038003.tif 000007
【図６】
2004038003.tif 000008
【図７】
2004038003.tif 000009